(57)【要約】【課題】ステンシルによりインキを紙や布などの面に移して下地の筆跡を被覆し見えなくすることができ、ステンシルした面を加熱すると色が消えて、前記被覆されて見えなくなっていた部分のメッセージ等の筆跡が見えるようになるステンシル用インキ組成物を提供する。【解決手段】平均粒子径１０μｍ以下の球状粒子からなる熱消色性着色顔料を、固形分濃度で２２〜４０重量％含有し、前記熱消色性着色顔料は、発色時、下地文字を隠蔽する色で構成されている。【選択図】なし【特許請求の範囲】
【請求項１】
平均粒子径１０μｍ以下の球状粒子からなる熱消色性着色顔料を、固形分濃度で２２〜４０重量％含有するステンシル用インキ組成物。
【請求項２】
前記熱消色性着色顔料は、発色時、下地文字を隠蔽する色で構成されている請求項１記載のステンシル用インキ組成物。
【請求項３】
インキの粘度が、スプレットメータの測定値で４５〜６５ｍｍである請求項１又は２記載のステンシル用インキ組成物。
【請求項４】
下地面に淡色の顔料で筆記された下地文字に、同系色の熱消色性着色顔料を含むステンシル用インキをステンシルプレートの切り抜き部を通して下地面にスタンプして上記下地文字を隠蔽する下地文字の隠蔽ステップと、この被覆されたスタンプ面を加熱して上記熱変色性顔料を消色させて前記下地文字を現出させる下地文字の現出ステップを含むステンシル用インキの使用方法。
【発明の詳細な説明】
【０００１】
【発明の属する技術分野】
本発明は、ステンシルした面を加熱すると色が消えて、発色時は被覆されて見えなくなっていた部分のメッセージ等の筆跡（描画跡含む）が見えるようになる機能を持つステンシル用インキ組成物に関する。
【０００２】
【従来の技術】
ステンシル用インキ組成物は、例えば、ペン状の軸体を構成している基体に取り付けられたポリウレタンのスポンジ等からなるインキ収蔵体に吸収させ、そしてその基体から飛び出たこのインキ収蔵体の開放端面を軽く叩くようにして紙や布などの面に押さえつけてスタンプし、ステンシルプレートに形成された文字、記号、図形又は模様などの切り抜き部を通して、インキ収蔵体に吸収されているインキを紙や布などの面に移して刷り込むものである。
【０００３】
ところで、従来、可逆熱変色性スタンプ用インキ組成物が提供されている（特許文献１）。同文献には、少なくとも可逆熱変色性マイクロカプセル顔料、水溶性有機溶剤、水を含んでなる可逆熱変色性スタンプ用インキ組成物であって、前記可逆熱変色性マイクロカプセル顔料は、（イ）電子供与性呈色性有機化合物、（ロ）電子受容性化合物、（ハ）前記両者の呈色反応の生起温度を決める反応媒体を含む可逆熱変色性組成物を内包させた、平均粒子径〔（長径＋短径）／２〕が０．１〜１５μｍ、可逆熱変色性組成物／壁膜＝７／１〜１／１（重量比）の範囲にある顔料であり、且つ、インキ粘度が１０００〜１００００ｍＰａ・ｓを示す可逆熱変色性スタンプ用インキ組成物が記載されている（同文献１第２頁第１欄第２〜１２行）。また、前記可逆熱変色性マイクロカプセル顔料は、窪みを有する非円形断面形状であることが記載されている（同文献１第２頁第１欄第１３〜１５行）。そして、同文献には、この発明によれば、マイクロカプセル顔料の耐溶剤性に優れると共に、良好な熱変色機能と擦過による耐性を備えた、明瞭な印像を形成することのできる可逆熱変色性スタンプ用インキ組成物が提供できると記載されている（同文献１第５頁第８欄第２２〜２５行）。
【０００４】
【特許文献１】
特開平２００２−１２１４２７号公報
【０００５】
【発明が解決しようとする課題】
しかし、この従来のインキは、発色時にスタンプ部分の下地の筆跡又は描画が被覆されて見えなくなっており、ステンシルした面を加熱すると色が消えて、前記被覆されて見えなくなっていた部分のメッセージ等の筆跡又は描画が見えるようになる機能は備わっていない。特に、ステンシル用インキは、既述の通り、例えば、インキ収蔵体の開放端面を軽く叩くようにして、ステンシルプレートに形成された切り抜き部を通して、インキを紙や布などの面に移すものであるため、すでに下地に筆記された文字、図柄などを隠すことには特に困難を伴う。
【０００６】
本発明の目的は、ステンシルによりインキを紙や布などの面に移して下地の筆跡を被覆し見えなくすることができ、ステンシルした面を加熱すると色が消えて、前記被覆されて見えなくなっていた部分のメッセージ等の筆跡が見えるようになるステンシル用インキ組成物を提供するところにある。
【０００７】
【課題を達成するための手段】
上記目的を達成するため、本発明は、平均粒子径１０μｍ以下の球状粒子からなる熱消色性着色顔料を、固形分濃度で２２〜４０重量％含有するステンシル用インキ組成物を採用した。
【０００８】
本発明は、かかる構成の熱消色性着色顔料により、被覆能力と消色後の下地の鮮明さを実現することができる。すなわち、発色時は下地を被覆して見えなくして被覆能力を発揮することができ、加熱消色時は下地が見えるようになり、消色後の下地の鮮明さを実現するステンシル用のインキが得られる。
【０００９】
従って、本発明のステンシル用インキは、例えば下地面に淡色の顔料で筆記された下地文字に、同系色の熱消色性着色顔料を含むステンシル用インキをステンシルプレートの切り抜き部を通して下地面にスタンプして上記下地文字を隠蔽する下地文字の隠蔽ステップと、この被覆されたスタンプ面を加熱して上記熱変色性顔料を消色させて前記下地文字を現出させる下地文字の現出ステップを含むステンシル用インキの使用方法を採用することができる。
【００１０】
【発明の実施の形態】
熱消色性着色顔料は、スタンプ後に下の文字を被覆し、スタンプ面が加熱された時には消色して下の文字を判読できるようになる公知の熱変色性顔料であれば採用することができるが、平均粒子径１０μｍ以下の球状粒子を用いることが重要である。中でも２〜４μｍの球状粒子が好ましい。このように熱消色性着色顔料を平均粒子径１０μｍ以下の球状粒子とすることにより、ステンシルされたスタンプ面において各粒子同士を細密な組織として配列することができ、充填スタンプ後に下の文字を被覆することができ、かつ加熱消色後に下地の文字等を明瞭に判読することが可能となる。
【００１１】
熱消色性着色顔料は、水系の分散体として用いることが望ましい。熱消色性着色顔料を水系分散体として用いる場合は、スラリーで５０〜８０重量％、インキ中固形分濃度でインキ中２２〜４０重量％含むことが好ましい。中でも、スラリーで６０〜６５重量％、インキ中の固形分濃度で２７〜３３重量％が好ましい。熱消色性着色顔料がインキ中で４０重量％を越えて含むと、消色時に下の文字が白ボケして判読しにくい。一方、熱消色性着色顔料がインキ中で２２重量％未満である場合、発色時でも下地が透けて文字が見えてしまう。
【００１２】
前記熱消色性着色顔料としては、公知の熱変色性着色顔料を用いることができるが、変色温度域が２５〜３５℃の熱変色性顔料が好ましい。また熱消色性着色顔料は、発色時、下地文字を隠蔽する色で構成されていることが望ましい。具体的には、例えばサクラクレパス株式会社製、商品名「サクラＴＣパウダー」を用いることができる。
【００１３】
本発明では増粘剤を用いることができる。増粘剤は、紙に吸収される性質を有し、シュードプラスチック性を有し、また顔料の分散を妨げない浸透増粘剤が望ましい。そのような増粘剤として、ポリグリセリン脂肪酸エステル、ソルビタン脂肪酸エステル、ポリグリセリンモノ脂肪酸エステルなどを例示することができる。増粘剤はインキ全量に対して１０〜６０重量％、好ましくは２０〜４０重量％を用いることができる。増粘剤がインキ全量に対して６０重量％を超えると、粘度が高くなり、スタンプしづらい。増粘剤がインキ全量に対して１０重量％未満であると、下地が紙面である場合浸透しない。また、シュードプラスチック性がなくなり、熱消色性着色顔料などの着色剤が沈降する。
【００１４】
本発明のインキの粘度は、スプレットメータの測定値で４５〜６５ｍｍであることが望ましい。同測定値は、０．５ｍｌのインキに加重１１５ｇをかけ、１分後に測定したときの数値である。
【００１５】
また本発明は湿潤剤を用いることができる。湿潤剤はインキに湿潤効果を与える。本発明のインキにはインキ粘度に影響を与えないものが好ましい。例えば、グリセリン、ジグリセリン、トリグリセリン、グリコール類、グリセリン、ジグリセリン、エチレングリコール等を例示することができる。湿潤剤は７０重量％以下、特に１０〜５０重量％の範囲内で用いるのが望ましい。湿潤剤をインキ全量中７０重量％を超えて用いると、乾燥時間が遅くなり、好ましくない。
【００１６】
本発明のインキでは、その他、水、香料、防腐剤、他の着色剤などを、所望とする作用効果に応じて適宜使用することができる。
【００１７】
本発明のインキの製造方法は、特に制限されない。例えば、浸透増粘剤、湿潤剤、必要に応じて水あるいは各種添加剤をディゾルバなどで攪拌混合し、これに熱消色性着色顔料を添加し攪拌して、必要に応じて脱泡して調整される。
【００１８】
【実施例】
上記製法により、表１に示された組成のステンシル用インキを作成した。
次に各インキをポリウレタンから成るスポンジに吸収させ、下地被覆力、消色時の下地鮮明さ、スタンプ可能なハガキ枚数について、下記の試験条件でそれぞれ評価した。
【００１９】
［下地被覆力］
評価基準  ○：インキと同色のペンで書いた下文字が読めない。
△：同下文字は凝視すると読める。
×：同下文字は鮮明に読める。
【００２０】
［消色時の下地鮮明さ］
３０℃まで加熱して、
○：インキと同色のペンで書いた前記下文字が鮮明に読める。
×：同下文字が読みづらい。
【００２１】
［スタンプ可能なハガキ枚数］
１００ｍｍ×１５０ｍｍの面積を有するステンシルプレート（ステンシルプレートに開けられた転写孔の総面積１７９６ｍｍ２）全面にスタンプして、葉書にインキをのせる。この条件で、何枚の葉書が作成可能かを調べ、枚数の違いからインキの消費される速さを判断した。枚数が多いほど、インキの消費速度が遅いことを示している。
【００２２】
【表１】
2005047941.tif 000002
注記）
熱消去性顔料分散体
株式会社サクラクレパス製、商品名「サクラＴＣカラー」、熱変色性顔料（熱消去性顔料）の平均粒径３μｍ、球状粒子
【００２３】
表１より、平均粒子径１０μｍ以下の球状粒子からなる熱消色性着色顔料を、固形分濃度で２２〜４０重量％含有する実施例のインキはいずれも、下地被覆力が大きく、かつ消色時の下地を鮮明に見ることができる。また、浸透増粘剤もインキ全量に対して１０重量％以上であると、下地に浸透しやすく、スタンプ可能なハガキの枚数が増加する。
【００２４】
【発明の効果】
以上の様に、本発明は、平均粒子径１０μｍ以下の球状粒子からなる熱消色性着色顔料を、固形分濃度で２２〜４０重量％含有するステンシル用インキ組成物であるので、発色時は下地を被覆して見えなくして被覆能力を発揮することができ、加熱消色時は下地が見えるようになり、消色後の下地の鮮明さを実現するステンシル用のインキが得られる。